"下記の化学式1で表示される化合物:[前記化学式1において、Ar1およびAr2は互いに同一または異なり、それぞれ独立に、水素;重水素;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルキル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルコキシ基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ基、置換もしくは非置換のカルバゾリル基、置換もしくは非置換のフルオレニル基、ニトリル基およびアセチレン基からなる群より選択された1個以上の置換基で置換もしくは非置換のカルバゾリル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のフルオレニル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリールオキシ基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリールチオ基;およびハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルコキシカルボニル基からなる群より選択され、Lは直接結合;ニトロ、ニトリル、ハロゲン、アルキル基およびアルコキシ基からなる群より選択される1個以上の置換基で置換もしくは非置換の炭素数6~40のアリーレン基;ニトロ、ニトリル、ハロゲン、アルキル基およびアルコキシ基からなる群より選択される1個以上の置換基で置換もしくは非置換の2価のヘテロ環基;またはニトロ、ニトリル、ハロゲン、アルキル基およびアルコキシ基からなる群より選択される1個以上の置換基で置換もしくは非置換のフルオレニレン基であり、ただし、Lが直接結合でかつAr1およびAr2が同時に炭素数6のフェニル基または炭素数7のトリル基の場合は除き、Ar3およびAr4は互いに同一または異なり、それぞれ独立に、水素;重水素;三重水素;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルケニル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のカルバゾリル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のフルオレニル基;およびニトリル基からなる群より選択される]。前記化学式1のAr1およびAr2は互いに同一または異なり、それぞれ独立に、ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;およびハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基からなる群より選択されることを特徴とする請求項1記載の化合物。前記化学式1のLは直接結合;またはニトロ、ニトリル、ハロゲン、アルキル基およびアルコキシ基からなる群より選択される1個以上の置換基で置換もしくは非置換の炭素数6~40のアリーレン基であることを特徴とする請求項1記載の化合物。前記化学式1のAr3およびAr4は互いに同一または異なり、それぞれ独立に、水素;重水素;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;およびハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基からなる群より選択されることを特徴とする請求項1記載の化合物。前記化学式1は、下記化学式2または3で表示されることを特徴とする請求項1記載の化合物:[前記化学式2および3において、Ar1~Ar3は前記化学式1に定義されたとおりである]。前記化合物は、下記化学式からなる群より選択されるいずれか1つであることを特徴とする請求項1記載の化合物。第1電極、第2電極、および前記第1電極と第2電極との間に配置された1層以上の有機物層を含む有機発光素子であって、前記有機物層のうちの1層以上は、請求項1ないし請求項6のいずれか1項記載の化合物を含む有機発光素子。前記有機物層は、正孔輸送層を含み、この正孔輸送層が前記化学式1で表示される化合物を含むことを特徴とする請求項7記載の有機発光素子。前記有機物層は、正孔注入層を含み、この正孔注入層が前記化学式1で表示される化合物を含むことを特徴とする請求項7記載の有機発光素子。前記有機物層は、正孔注入と正孔輸送を同時に含む層を含み、この層が前記化学式1で表示される化合物を含むことを特徴とする請求項7記載の有機発光素子。前記有機物層は、電子注入および電子輸送層を含み、この電子注入または電子輸送層が前記化学式1で表示される化合物を含むことを特徴とする請求項7記載の有機発光素子。前記有機物層は、発光層を含み、この発光層が前記化学式1で表示される化合物を含むことを特徴とする請求項7記載の有機発光素子。そこで、本発明者らは、有機発光素子で使用可能な物質に要求される条件、例えば、適切なエネルギー準位、電気化学的安定性および熱的安定性などを満たすことができ、置換基によって有機発光素子で要求される多様な役割を果たすことができる化学構造を有する化合物を含む有機発光素子を提供することを目的とする。本発明は、下記化学式1で表示される化合物を提供する。前記化学式1において,Ar1およびAr2は互いに同一または異なり、それぞれ独立に、水素;重水素;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルキル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルコキシ基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ基、置換もしくは非置換のカルバゾリル基、置換もしくは非置換のフルオレニル基、ニトリル基およびアセチレン基からなる群より選択された1個以上の置換基で置換もしくは非置換のカルバゾリル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のフルオレニル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリールオキシ基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリールチオ基;およびハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルコキシカルボニル基からなる群より選択され、Lは直接結合;ニトロ、ニトリル、ハロゲン、アルキル基およびアルコキシ基からなる群より選択される1個以上の置換基で置換もしくは非置換の炭素数6~40のアリーレン基;ニトロ、ニトリル、ハロゲン、アルキル基およびアルコキシ基からなる群より選択される1個以上の置換基で置換もしくは非置換の2価のヘテロ環基;またはニトロ、ニトリル、ハロゲン、アルキル基およびアルコキシ基からなる群より選択される1個以上の置換基で置換もしくは非置換のフルオレニレン基であり、ただし、Lが直接結合でかつAr1およびAr2が同時に炭素数6のフェニル基または炭素数7のトリル基の場合は除き、Ar3およびAr4は互いに同一または異なり、それぞれ独立に、水素;重水素;三重水素;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアルケニル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のカルバゾリル基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のフルオレニル基;およびニトリル基からなる群より選択される。また、本発明は、第1電極、第2電極、および前記第1電極と第2電極との間に配置された1層以上の有機物層を含む有機発光素子であって、前記有機物層のうちの1層以上は、前記化学式1で表示される化合物を含む有機発光素子を提供する。本発明の化合物は、有機発光素子において、有機物層物質、特に、正孔注入物質および/または正孔輸送物質として使用可能であり、この化合物を有機発光素子に使用する場合、素子の駆動電圧を低下させ、光効率を向上させ、化合物の熱的安定性によって素子の寿命特性を向上させることができる。以下、本発明をより具体的に説明する。本発明にかかる新規な化合物は、前記化学式1で表示されることを特徴とする。以下、本発明にかかる化合物において、前記化学式1の置換基をより具体的に説明する。前記ハロゲン基としては、フッ素、塩素、臭素、ヨウ素などが挙げられるが、これらにのみ限定されるものではない。前記アルキル基は直鎖または分枝鎖であり得、炭素数は特に限定されないが、1~12であることが好ましい。具体例には、メチル基、エチル基、プロピル基、イソプロピル基、ブチル基、t-ブチル基、ペンチル基、ヘキシル基、ヘプチル基などがあるが、これらにのみ限定されるものではない。前記アルケニル基は直鎖または分枝鎖であり得、炭素数は特に限定されないが、2~12であることが好ましい。具体例には、スチルベニル基stylbenyl、スチレニル基styrenylなどのアリール基が連結されたアルケニル基があるが、これらにのみ限定されるものではない。前記シクロアルキル基は炭素数3~12の、立体的妨害を与えないものが好ましい。具体例には、シクロペンチル基、シクロヘキシル基などがあるが、これらにのみ限定されるものではない。前記アルコキシ基は炭素数1~12であることが好ましく、より具体的には、メトキシ、エトキシ、イソプロピルオキシなどが挙げられるが、これらにのみ限定されるものではない。前記アリール基は単環式または多環式であり得、炭素数は特に限定されないが、6~40であることが好ましい。単環式アリール基の例としては、フェニル基、ビフェニル基、テルフェニル基、スチルベンなどが挙げられ、多環式アリール基の例としては、ナフチル基、アントラセニル基、フェナントレン基、ピレニル基、ペリレニル基、クリセニル基などが挙げられるが、これらにのみ限定されるものではない。前記ヘテロアリール基は異種原子としてO、N、SまたはPを含む環基であって、炭素数は特に限定されないが、炭素数3~30であることが好ましい。ヘテロ環基の例には、カルバゾール基、チオフェン基、フラン基、ピロール基、イミダゾール基、チアゾール基、オキサゾール基、オキサジアゾール基、トリアゾール基、ピリジル基、ピリダジン基、キノリニル基、イソキノリン基、アクリジル基などがあり、下記構造式のような化合物が好ましいが、これらにのみ限定されるものではない。また、本明細書において、置換もしくは非置換のという用語は、重水素、ハロゲン基、アルキル基、アルケニル基、アルコキシ基、シリル基、アリールアルケニル基、アリール基、ヘテロアリール基、カルバゾール基、アリール基で置換もしくは非置換のフルオレニル基およびニトリル基からなる群より選択された1個以上の置換基で置換されたか、もしくはいずれの置換基も有しないことを意味する。前記化学式1のAr1~Ar4、およびLに追加的に置換され得る置換基としては、ハロゲン基、アルキル基、アルケニル基、アルコキシ基、シリル基、アリールアルケニル基、アリール基、ヘテロアリール基、カルバゾール基、アリール基で置換もしくは非置換のフルオレニル基、ニトリル基などが挙げられるが、これらにのみ限定されるものではない。前記化学式1のAr1およびAr2は互いに同一または異なり、それぞれ独立に、ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ基、置換もしくは非置換のカルバゾリル基、置換もしくは非置換のフルオレニル基、ニトリル基およびアセチレン基からなる群より選択された1個以上の置換基で置換もしくは非置換のカルバゾリル基;およびハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のフルオレニル基からなる群より選択されることが好ましい。前記化学式1のLは直接結合;またはニトロ、ニトリル、ハロゲン、アルキル基およびアルコキシ基からなる群より選択される1個以上の置換基で置換もしくは非置換の炭素数6~40のアリーレン基であることが好ましい。ただし、Lが直接結合でかつAr1およびAr2が同時に炭素数6のフェニル基または炭素数7のトリル基の場合は除く。前記化学式1のAr3およびAr4は互いに同一または異なり、それぞれ独立に、水素;重水素;ハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換のアリール基;およびハロゲン基、アルキル基、アルケニル基、アルコキシ基、置換もしくは非置換のアリール基、置換もしくは非置換のアリールアルキル基、置換もしくは非置換のアリールアルケニル基、置換もしくは非置換のヘテロ環基、置換もしくは非置換のカルバゾリル基、置換もしくは非置換のフルオレニル基、ニトリル基およびアセチレン基からなる群より選択された1個以上の置換基で置換もしくは非置換され、異種原子としてO、NまたはSを含むヘテロ環基からなる群より選択されることが好ましい。前記化学式1は、下記化学式2または3で表示できるが、これにのみ限定されるものではない。前記化学式2および3において、Ar1~Ar3は前記化学式1に定義されたとおりである。本発明にかかる化合物は、より具体的には、下記の化合物として例示できるが、下記の化合物が本発明を限定するものではない。また、本発明は、前記化学式1で表示される誘導体の製造方法を提供する。前記化学式1で表示される化合物は、縮合反応、スズキ結合反応などの当該技術分野で知られている一般的な方法を利用して製造できる。前記反応式1において、L、Ar1~Ar4は前記化学式1で定義したとおりである。本発明にかかる化学式1の化合物は多段階の化学反応で製造することができる。前記化合物の製造は下記の製造例によって記述される。製造例に示されているように、一部の中間体化合物が先に製造され、その中間体化合物から化学式1の化合物が製造される。前記化学式1で表示される化合物は、前記化学式に表示されたコア構造に多様な置換体を導入することにより、有機発光素子で使用される有機物層としての使用に適した特性を有することができる。一方、前記化学式1で表示される化合物は、ガラス転移温度Tgが高く、熱的安定性に優れる。このような熱的安定性の増加は、素子に駆動安定性を提供する重要な要因となる。また、本発明にかかる有機発光素子は、第1電極、第2電極、および前記第1電極と第2電極との間に配置された1層以上の有機物層を含む有機発光素子であって、前記有機物層のうちの1層以上は、前記化学式1で表示される化合物を含むことを特徴とする。本発明の有機発光素子は、前述した化合物を用いて1層以上の有機物層を形成することを除いては、通常の有機発光素子の製造方法および材料によって製造できる。前記化学式1で表示される化合物は、有機発光素子の製造時、真空蒸着法だけでなく、溶液塗布法によって有機物層として形成できる。ここで、溶液塗布法とは、スピンコーティング、ディップコーティング、インクジェットプリンティング、スクリーンプリンティング、スプレー法、ロールコーティングなどを意味するが、これらにのみ限定されるものではない。本発明の有機発光素子の有機物層は、単層構造からなってもよいが、2層以上の有機物層が積層された多層構造からなってもよい。例えば、本発明の有機発光素子は、有機物層として、正孔注入層、正孔輸送層、発光層、電子輸送層、電子注入層などを含む構造を有することができる。しかし、有機発光素子の構造はこれに限定されず、より少ない数の有機物層を含むことができる。したがって、本発明の有機発光素子において、前記有機物層は、正孔注入層、正孔輸送層、および正孔注入および正孔輸送を同時に行う層のうちの1層以上を含むことができ、前記層のうちの1層以上が前記化学式1で表示される化合物を含むことができる。また、前記有機物層は、発光層を含むことができ、前記発光層が前記化学式1で表示される化合物を含むことができる。さらに、前記有機物層は、電子輸送層、電子注入層、および電子輸送および電子注入を同時に行う層のうちの1層以上を含むことができ、前記層のうちの1層以上が前記化学式1で表示される化合物を含むことができる。このような多層構造の有機物層において、前記化学式1で表示される化合物は、発光層、正孔注入/正孔輸送と発光を同時に行う層、正孔輸送と発光を同時に行う層、または電子輸送と発光を同時に行う層などに含まれ得る。例えば、本発明の有機発光素子の構造は、図1および図2に示されるような構造を有することができるが、これにのみ限定されるものではない。図1には、基板1上に、陽極2、発光層3および陰極4が順次に積層された有機発光素子の構造が示されている。この構造において、前記化学式1で表示される化合物は、前記発光層3に含まれ得る。図2には、基板1上に、陽極2、正孔注入層5、正孔輸送層6、発光層7、電子輸送層8および陰極4が順次に積層された有機発光素子の構造が示されている。この構造において、前記化学式1で表示される化合物は、前記正孔注入層5、正孔輸送層6、発光層7または電子輸送層8に含まれ得る。例えば、本発明にかかる有機発光素子は、スパッタリングsputteringや電子ビーム蒸発e-beamevaporationのようなPVDphysicalvapordeposition方法を利用し、基板上に金属または導電性を有する金属酸化物またはこれらの合金を蒸着させて陽極を形成し、その上に正孔注入層、正孔輸送層、発光層および電子輸送層を含む有機物層を形成した後、その上に陰極として使用可能な物質を蒸着させることによって製造できる。このような方法以外にも、基板上に陰極物質から有機物層、陽極物質を順に蒸着させて有機発光素子を作ることもできる。前記有機物層は、正孔注入層、正孔輸送層、発光層および電子輸送層などを含む多層構造であってもよいが、これに限定されず、単層構造であってもよい。また、前記有機物層は、多様な高分子素材を用い、蒸着法ではない、溶媒工程solventprocess、例えば、スピンコーティング、ディップコーティング、ドクターブレーディング、スクリーンプリンティング、インクジェットプリンティングまたは熱転写法などの方法によってより少ない数の層に製造することができる。前記陽極物質としては、通常、有機物層への正孔の注入が円滑にできるように仕事関数の大きい物質が好ましい。本発明において、使用可能な陽極物質の具体例には、バナジウム、クロム、銅、亜鉛、金のような金属またはこれらの合金;亜鉛酸化物、インジウム酸化物、インジウムスズ酸化物ITO、インジウム亜鉛酸化物IZOのような金属酸化物;ZnO:AlまたはSnO2:Sbのような金属と酸化物の組み合わせ;ポリ3-メチル化合物の、ポリ[3,4-エチレン-1,2-ジオキシ化合物の]PEDT、ポリピロールおよびポリアニリンのような導電性高分子などがあるが、これらにのみ限定されるものではない。前記陰極物質としては、通常、有機物層への電子の注入が容易となるように仕事関数の小さい物質であることが好ましい。陰極物質の具体例には、マグネシウム、カルシウム、ナトリウム、カリウム、チタン、インジウム、イットリウム、リチウム、ガドリニウム、アルミニウム、銀、スズおよび鉛のような金属またはこれらの合金;LiF/AlまたはLiO2/Alのような多層構造の物質などがあるが、これらにのみ限定されるものではない。前記正孔注入物質としては、低い電圧で陽極から正孔がきちんと注入できる物質であって、正孔注入物質のHOMOhighestoccupiedmolecularorbitalが陽極物質の仕事関数と周辺の有機物層のHOMOとの間であることが好ましい。正孔注入物質の具体例には、金属ポルフィリンporphyrine、オリゴチオフェン、アリールアミン系の有機物、ヘキサニトリルヘキサアザトリフェニレン系の有機物、キナクリドンquinacridone系の有機物、ペリレンperylene系の有機物、アントラキノンおよびポリアニリンとポリ化合物系の導電性高分子などがあるが、これらにのみ限定されるものではない。前記正孔輸送物質としては、陽極や正孔注入層から正孔が輸送されて発光層に移し得る物質であって、正孔に対する移動性の大きい物質が好適である。具体例には、アリールアミン系の有機物、導電性高分子、および共役部分と非共役部分が共にあるブロック共重合体などがあるが、これらにのみ限定されるものではない。前記発光物質としては、正孔輸送層と電子輸送層から正孔と電子がそれぞれ輸送されて結合することにより、可視光線領域の光を出すことができる物質であって、蛍光や燐光に対する陽子効率のよい物質が好ましい。具体例には、8-ヒドロキシ-キノリンアルミニウム錯物Alq3;カルバゾール系化合物;二量体化スチリルdimerizedstyryl化合物;BAlq;10-ヒドロキシベンゾキノリン-金属化合物;ベンゾキサゾール、ベンズチアゾールおよびベンズイミダゾール系の化合物;ポリp-フェニレンビニレンPPV系の高分子;スピロspiro化合物;ポリフルオレン、ルブレンなどがあるが、これらにのみ限定されるものではない。前記電子輸送物質としては、陰極から電子がきちんと注入されて発光層に移し得る物質であって、電子に対する移動性の大きい物質が好適である。具体例には、8-ヒドロキシキノリンのAl錯物;Alq3を含む錯物;有機ラジカル化合物;ヒドロキシフラボン-金属錯物などがあるが、これらにのみ限定されるものではない。本発明にかかる有機発光素子は、使用される材料に応じて、前面発光型、後面発光型、または両面発光型であり得る。本発明にかかる化合物は、有機太陽電池、有機感光体、有機トランジスタなどをはじめとする有機電子素子においても、有機発光素子に適用されるのと類似の原理で作用することができる。前記化学式1の化合物の製造方法およびこれらを用いた有機発光素子の製造は、以下の製造例および実施例で具体的に説明する。しかし、下記の製造例および実施例は本発明を例示するためのものであって、本発明の範囲がこれらによって限定されるものではない。<実施例><合成例1>化学式1-1で表示される化合物の製造1化学式1Aの製造2-ブロモトリフェニレン30g、97.7mmolと4-クロロフェニルボロン酸16.7g、107mmolをテトラヒドロフラン150mlに溶かした後、炭酸カリウムK2CO3、potassiumcarbonate、40.4g、292.8mmolを水と共に反応溶液に添加した後、1時間程度、窒素状態で加熱撹拌させた。1時間加熱撹拌後、テトラキストリフェニルホスフィンパラジウム2.3g、1.95mmolを添加した後、4時間撹拌しながら加熱した。反応終了後、常温に温度を下げ、テトラヒドロフランを減圧蒸溜して除去した後、クロロホルムに溶かして無水硫酸マグネシウムで乾燥した。前記溶液を減圧蒸溜させてテトラヒドロフランとエタノールで再結晶し、化学式1A27g、収率82を得た。MS:[MH]=3392化学式1-1の製造化学式1A10g、29.5mmolとビスジフェニル基アミン9.96g、31mmolをキシレン150mlに溶解させ、ナトリウム-ターシャリー-ブトキシド5.67g、59mmol、ビス[トリ-ターシャリー-ブチルホスフィン]パラジウムPd[Pt-Bu3]20.45g0.89mmolを添加した後、3時間、窒素気流下で還流した。反応終了後、常温に温度を下げ、生成された固体を濾過した。濾過した固体をクロロホルムに溶かした後、減圧蒸溜させてテトラヒドロフランとエタノールで再結晶し、化学式1-18g、44を得た。MS:[MH]=624<合成例2>化学式1-2で表示される化合物の製造前記合成例1の化合物1-1の製造において、化合物ビスジフェニル基アミンの代わりに、化合物ジフェニル-フルオレン基アミン11.2g、31mmolを使用したことを除いては、同様の方法で製造し、化合物1-29g、46を得た。MS:[MH]=664<合成例3>化学式1-3で表示される化合物の製造1化学式1Bの製造前記合成例1の化合物1Aの製造において、化合物4-クロロフェニルボロン酸の代わりに、化合物3-クロロフェニルボロン酸16.7g、107mmolを使用したことを除いては、同様の方法で製造し、化学式1B25g、収率76を得た。MS:[MH]=3392化学式1-3の製造前記合成例1の化合物1-1の製造において、化合物1Aの代わりに、化合物1B10g、29.5mmolを使用したことを除いては、同様の方法で製造し、化学式1-37.9g、収率43を得た。MS:[MH]=624<合成例4>化学式1-4で表示される化合物の製造前記合成例3の化合物1-3の製造において、化合物ビスジフェニル基アミンの代わりに、化合物ジフェニル-フルオレン基アミン11.2g、31mmolを使用したことを除いては、同様の方法で製造し、化合物1-412g、61を得た。MS:[MH]=664<合成例5>化学式1-7で表示される化合物の製造前記合成例1の化合物1-1の製造において、化合物ビスジフェニル基アミンの代わりに、化合物テルフェニル-フェニル基アミン9.96g、31mmolを使用したことを除いては、同様の方法で製造し、化合物1-713g、70.6を得た。MS:[MH]=624<合成例6>化学式1-8で表示される化合物の製造前記合成例3の化合物1-3の製造において、化合物ビスジフェニル基アミンの代わりに、化合物テルフェニル-フェニル基アミン9.96g、31mmolを使用したことを除いては、同様の方法で製造し、化合物1-811g、60を得た。MS:[MH]=624<合成例7>化学式1-47で表示される化合物の製造2-ブロモトリフェニレン10g、32.6mmolとビスジフェニル基アミン11g、34.2mmolをトルエン150mlに溶解させ、ナトリウム-ターシャリー-ブトキシド6.26g、65.2mmol、ビス[トリ-ターシャリー-ブチルホスフィン]パラジウムPd[Pt-Bu3]20.5g0.98mmolを添加した後、3時間、窒素気流下で還流した。反応終了後、常温に温度を下げ、生成された固体を濾過した。濾過した固体をクロロホルムに溶かした後、減圧蒸溜させてテトラヒドロフランとエタノールで再結晶し、化学式1-4712g、67を得た。MS:[MH]=547<合成例8>化学式1-48で表示される化合物の製造前記合成例7の化合物1-47の製造において、化合物ビスジフェニル基アミンの代わりに、化合物ジフェニル-フルオレン基アミン11.8g、34.2mmolを使用したことを除いては、同様の方法で製造し、化合物1-4811g、57を得た。MS:[MH]=587<実施例1>ITOインジウムスズ酸化物が1,000Åの厚さに薄膜コーティングされたガラス基板corning7059glassを、分散剤を溶かした蒸溜水に入れ、超音波洗浄した。洗剤はFischerCo.の製品を使用し、蒸溜水はMilliporeCo.製品のフィルタFilterで二次濾過した蒸溜水を使用した。ITOを30分間洗浄した後、蒸溜水で2回繰り返し超音波洗浄を10分間進行した。蒸溜水洗浄が終了した後、イソプロピルアルコール、アセトン、メタノール溶剤の順に超音波洗浄をして乾燥させた。こうして用意されたITO透明電極上に、ヘキサニトリルヘキサアザトリフェニレン基hexanitrilehexaazatriphenyleneを500Åの厚さに熱真空蒸着し、正孔注入層を形成した。その上に、正孔を輸送する物質である、前記製造例1で合成した化学式1-1400Åを真空蒸着した後、発光層として、ホストH1とドーパントD1化合物を300Åの厚さに真空蒸着した。その後、E1化合物300Åを、電子注入および輸送層として順次に熱真空蒸着した。前記電子輸送層上に、順次に、12Åの厚さのフッ化リチウムLiFと、2,000Åの厚さのアルミニウムとを蒸着して陰極を形成し、有機発光素子を製造した。前記過程において、有機物の蒸着速度は1Å/secを維持し、フッ化リチウムは0.2Å/sec、アルミニウムは3~7Å/secの蒸着速度を維持した。<実施例2>前記実施例1において、正孔輸送層として、製造例1で合成した化学式1-1の代わりに、化学式1-2を使用したことを除いては、同様に実験を行った。<実施例3>前記実施例1において、正孔輸送層として、製造例1で合成した化学式1-1の代わりに、化学式1-3を使用したことを除いては、同様に実験を行った。<実施例4>前記実施例1において、正孔輸送層として、製造例1で合成した化学式1-1の代わりに、化学式1-4を使用したことを除いては、同様に実験を行った。<実施例5>前記実施例1において、正孔輸送層として、製造例1で合成した化学式1-1の代わりに、化学式1-7を使用したことを除いては、同様に実験を行った。<実施例6>前記実施例1において、正孔輸送層として、製造例1で合成した化学式1-1の代わりに、化学式1-8を使用したことを除いては、同様に実験を行った。<実施例7>前記実施例1において、正孔輸送層として、製造例1で合成した化学式1-1の代わりに、化学式1-47を使用したことを除いては、同様に実験を行った。<実施例8>前記実施例1において、正孔輸送層として、製造例1で合成した化学式1-1の代わりに、化学式1-48を使用したことを除いては、同様に実験を行った。<比較例1>前記実施例1において、正孔輸送層として、製造例1で合成した化学式1-1の代わりに、HT1を使用したことを除いては、同様に実験を行った。前記実施例1~8および比較例1のように、それぞれの化合物を正孔輸送層物質として用いて製造した有機発光素子に対して実験を行った結果を、表1に示した。本発明にかかる化学式の化合物誘導体は、有機発光素子をはじめとする有機電子素子において、正孔注入、正孔輸送の役割を果たすことができ、本発明にかかる素子は、効率、駆動電圧、安定性の面で優れた特性を示す。"